시 딩 덩어리 용 시럽 에 0 . 5 g 의 2 '- FL 건조 시드 ( 실시 예 3 에서 얻 어 진 결정 임 ) 를 68 ℃ 의 온도 에서 시 딩 하 였 다 ( 과포화 비율 1 . 32 [ 8 ] ) . 시 딩 된 시럽 을 65 ~ 68 ℃ 의 온도 및 190 mbar 의 압력 에서 5 시간 동안 비등 시켰 다 . 84 . 5 %[ 3 ] 의 DS 를 가진 , 얻 어 진 시 딩 덩어리 를 55 ℃ 의 온도 에서 회전 하 는 Rotavapor 병 에 밤새 ( 19 시간 ) 방치 하 였 다 .